(57)【要約】【課題】  木質系の板状体が任意枚数堆積された堆積山の最上部から板状体を一枚ずつ確実に取り出す方法を提供する。【解決手段】  ホットプレスにおいて摂氏１００度乃至１３０度の温度で加熱加圧後、加熱により樹脂成分が表面から滲出している板状体に水分を加えて順次堆積させる。堆積してから任意時間経過させ、次いで堆積状態の板状体を１枚ずつ取り出す。堆積状態から取り出された前記板状体はその表面から水分が気化して蒸散されて、この板状体の表面に対して送風することによって水分を放出する。そして、板状体の表面から滲出している樹脂成分が溶融状態からその表面上に冷却固化する温度まで低下したときに板状体を堆積させる。【選択図】  図５
2006321128.tif 000002
【特許請求の範囲】
【請求項１】
乾燥後の単板の間に接着剤を塗布して積層した板状体をホットプレスに挿入し、このホットプレスにおいて加熱加圧後、取り出した板状体を湿潤状態として順次堆積してそのまま任意時間経過させ、次いで堆積状態の板状体を１枚ずつ取り出して板状体から水分を放出し温度低下させるとともに、次の工程に搬送されることを特徴とする板状体の取り出し方法。
【請求項２】
前記板状体は木質より成る構成体であって、前記ホットプレスの各段の熱板の温度は摂氏１００度乃至１３０度の温度に設定されており、ホットプレスで加熱加圧されて、その加熱により湿潤状態で堆積された板状体は木質の樹脂成分が表面から滲出しており、堆積状態の板状体は任意時間経過後に１枚ずつ取り出され、水分とともに樹脂成分も蒸散除去させる請求項１に記載の板状体の取り出し方法。
【請求項３】
前記ホットプレスで加熱加圧後の前記板状体は、その上下両面のいずれか一方または両方から散水されて湿潤状態とされる請求項１または２に記載の板状体の取り出し方法。
【請求項４】
前記ホットプレスで加熱加圧後の前記板状体は、その上下両面のいずれか一方または両方から水分を噴霧状態に吹き付けられて湿潤状態とされる請求項１または２に記載の板状体の取り出し方法。
【請求項５】
前記板状体が湿潤状態で堆積される時間はその湿潤状態後６０分以内とする請求項１ないし４のいずれかに記載の板状体の取り出し方法。
【請求項６】
任意時間経過後に堆積状態から１枚ずつ取り出した前記板状体は、温度を低下させてから再び堆積され、その後この堆積状態の板状体を次の工程に向けて１枚ずつ取り出すことを特徴とする請求項１ないし５のいずれかに記載の板状体の取り出し方法。
【請求項７】
堆積状態から１枚ずつ取り出された前記板状体の表面に対して送風することによって、板状体の近傍から水分を逸散させ、板状体の表面から水分を蒸発させる請求項１ないし６のいずれかに記載の板状体の取り出し方法。
【請求項８】
堆積状態から１枚ずつ取り出された前記板状体の表面から湿潤状態の空気を吸引することによって、板状体の近傍から水分を除去して、板状体の表面から水分を蒸発させる請求項１ないし６のいずれかに記載の板状体の取り出し方法。
【請求項９】
湿潤状態で堆積された前記板状体が取り出され、その板状体の表面に滲出した木質の溶融状態の樹脂成分が、板状体の表面上に冷却固化する温度まで低下したときに、前記板状体を再び堆積させる請求項１ないし８のいずれかに記載の板状体の取り出し方法。
【請求項１０】
湿潤状態で堆積された前記板状体が取り出され、その板状体はその温度が摂氏７０度以下まで冷却したときに、前記板状体を再び堆積させる請求項１ないし８のいずれかに記載の板状体の取り出し方法。
【発明の詳細な説明】
【技術分野】
【０００１】
本発明は、板状体が任意枚数堆積された堆積山の最上部から板状体を一枚ずつ確実に取り出す方法に関するものである。
【背景技術】
【０００２】
通常、合板の製造工程においては、ベニヤレースによって切削された連続状のベニヤ単板、あるいは連続状のベニヤ単板からカットシートされたベニヤ単板をベニヤドライヤによって一旦乾燥している。そして、乾燥されたベニヤ単板に接着剤を塗布してその繊維方向を平行、または直交させて積層し、ホットプレスによって加熱加圧している。このように加熱加圧された合板は一旦堆積されて放熱した後で、その最上部から一枚ずつ取り出して、搬送コンベヤによって次の処理工程へそれぞれ搬送している。
【０００３】
加熱加圧後の合板はほぼ適正含水率の領域内にあるが、一枚の合板内において含水率分布が不均一であることが多い。このため、加熱加圧後の合板には、各合板の各部位における含水状態を平衡化するために高温状態でそれぞれ一旦堆積され、この堆積状態のまま或る時間放置されて冷却される。これによって各合板は調湿されて平衡含水率化が図られ、接着後の合板に反り、歪み等の不都合を解消する効果がある。
【０００４】
ホットプレスによって加熱加圧直後の合板は摂氏１００度位の温度を保持したまま堆積されており、合板の堆積枚数は通常１００枚以上であり、堆積山の表層部位に相当する合板は放熱作用が行なわれて合板の温度低下も観察される。
【発明の開示】
【発明が解決しようとする課題】
【０００５】
しかしながら、堆積された合板はその内層に至るほど合板からの大気への放熱作用が互いに隣接する重合状態の合板にて遮断される。したがって、大気への熱量の発散がうまく働かず、潜熱となって堆積山内にこもって合板自体の温度低下の妨げとなっている。そして、ラワン材などの南洋系の木材に代って、最近では針葉樹系の木材が合板の材料として使われており、このような木材では各合板の表面温度が或る温度以上のまま時間が経過すると、木質系の樹脂成分、いわゆるヤニが溶融して合板の表面部分に滲出する。そして、堆積状態のまま合板の表面温度が或る温度よりも低下し、これに伴って溶融された樹脂成分が冷却すれば、溶融状態にある樹脂成分が再び固化することになる。
【０００６】
この冷却固化状態が堆積山の上下に隣接する合板同士で発生すると、固化するときの樹脂成分と上下方向に複数枚堆積された合板の自重で合板同士が接着した状態となり、堆積山の最上部から合板を一枚ずつ取り出すことが不可能となる。そこで、本発明は合板が任意枚数堆積された堆積山の最上部から合板を一枚ずつ確実に取り出す方法を提供するものである。
【課題を解決するための手段及び発明の効果】
【０００７】
上記課題を解決するために、本発明の板状体の取り出し方法は、
乾燥後の単板の間に接着剤を塗布して積層した板状体をホットプレスに挿入し、このホットプレスにおいて加熱加圧後、取り出した板状体を湿潤状態として順次堆積してそのまま任意時間経過させ、次いで堆積状態の板状体を１枚ずつ取り出して板状体から水分を放出し温度低下させるとともに、次の工程に搬送されることを特徴とする。
通常、多段ホットプレスは上下または左右方向に複数段の熱板が開閉可能に設置され、この多段ホットプレスの各段の熱板間には、ベニヤ単板に接着剤を塗布してその繊維方向を平行、または直交させて積層した板状体からなる合板が挿入されて加熱加圧される。
【０００８】
この板状体よりなる合板は木質より成る構成体であって、ホットプレスの各段の熱板の温度は摂氏１００度乃至１３０度の温度に設定されており、ホットプレスで加熱加圧されて、その加熱により湿潤状態で堆積された板状体は木質の樹脂成分、いわゆる、ヤニがその表面から滲出しており、堆積状態の板状体は任意時間経過後に１枚ずつ取り出され、水分とともに樹脂成分も蒸発させている。この樹脂成分はベニヤ単板を切削する木材種によって滲出度合いが相異している。例えば、広葉樹に比して針葉樹は樹脂成分の滲出割合が多く、特に赤松、黒松、ラーチ等の松系針葉樹には樹脂成分の滲出が過多となる傾向である。
そして、ホットプレスによって加熱加圧された板状体よりなる各合板は湿潤状態で摂氏１００度位の温度を保持したまま堆積され、この合板の堆積枚数は通常１００枚以上であり、堆積山の表層部位に相当する合板は放熱作用とともに水分が蒸散され、経時的変化に伴って各合板の温度低下も観察されるが、堆積された合板の中は高温度に維持されており、上記の樹脂成分の滲出が起こり易くなっている。
【０００９】
本願発明者等は、合板の堆積時に高温下で蒸散する成分中に加熱溶融した樹脂成分が混在し、堆積された合板が冷却するときに樹脂成分が固化して上下に隣接する合板同士が接着状態となり、堆積山からの一枚ずつの取り出しが困難となると推測する。すなわち、この樹脂成分は加熱溶融した状態においては相互接着に影響を及ぼさないはずである。
この発明では、合板を湿潤状態とすることによって合板温度の低下と滲出する樹脂成分の軟質化を実現するとともに、樹脂成分が冷却固化する以前に合板表面から水分と共に樹脂成分を蒸散除去させており、合板同士の相互接着が回避されている。このため、合板から滲出した樹脂成分が冷却に伴って固化する温度を把握して、この温度に至るまでの任意時間が経過したときに合板をその堆積状態から一枚ずつ取り出しており、樹脂成分はその固化する以前にこの合板表面から蒸散除去させられ、この方法によって板状体で構成する合板を堆積された状態から一枚ずつ取り出せるようになった。
【００１０】
一方、この発明ではこの多段ホットプレスで加熱加圧直後の板状体は各段の熱板から一枚ずつ取り出され、この板状体を湿潤状態としてから順次堆積しているが、この板状体を湿潤状態とする方法として、多段ホットプレスから取り出して順次堆積するまでの搬送過程において、各板状体の上下両面から散水されたり、或いは水分を噴霧状態に吹き付けることを行うことができ、この方法であれば堆積場所に搬送するためのコンベヤラインをそのまま湿潤状態とする装置に簡単に置き換えて、板状体を指定された堆積場所に一旦堆積することができるようになった。
【００１１】
そこで、この発明は、合板表面から滲出する樹脂成分が冷却固化し始める温度に至る前の任意時間経過後に堆積山から合板を一旦取り出し、その表面から気化する水分を大気へ蒸散させる方法を提案する。この堆積山から一旦合板を取り出す時間は、加熱加圧後に散水されて湿潤状態で堆積されてから、合板を構成する木材樹種の各種条件下によっても相異するが、この任意時間の経過は概ね６０分以内が一つの目安となる。特に、針葉樹系の樹脂分が過多となる木材樹種より構成される合板では、好適にはさらに短縮されて３０分位経過した時点に堆積山から取り出すこととする。
【００１２】
また、任意時間経過後に堆積状態から１枚ずつ取り出されて温度低下した板状体は、再び堆積され、その後この堆積状態の板状体を次の工程に向けて１枚ずつ取り出すことを特徴とする。上記したように任意時間経過後に取り出された板状体（合板）は、水分と樹脂成分を蒸散除去してその表面の樹脂成分が固化し始めているから、これを再度堆積しても今度は樹脂成分によって隣接する合板が密着するようなことはなく、合板は一枚ずつ確実に取り出せ、次の工程に搬送できるようになった。
【００１３】
また、一旦取り出した合板の表面に対して送風させることによって、合板の表面近傍に滞留する樹脂成分の蒸散を促進させる方法も好適な手段の一つである。具体的には、加熱加圧直後に堆積された堆積場所から適宜位置に設定された別の堆積場所まで合板を搬送するときに、その搬送途上にファンを複数個設置して送風するものである。好適には、ファンは搬送途上の合板の表裏両面に亘って設置され、その表裏両面から滲出して滞留している樹脂成分の蒸散を均等に促進するものである。例えば、合板が水平状態で搬送されるのであればファンはその搬送面に対して上下方向の延長位置に設置されているものである。
【００１４】
この他、一旦取り出した合板の表面近傍に滞留する樹脂成分を吸引することによっても樹脂成分の除去を図ることも可能である。具体的には、加熱加圧直後に堆積された堆積場所から適宜位置に設定された別の堆積場所まで合板を搬送するときに、その搬送途上に吸引具を複数個設置して樹脂成分を吸引するものである。好適には、吸引具は搬送途上の合板の表裏両面に亘って設置され、その表裏両面から滲出して滞留している樹脂成分の吸引を均等に促進するものである。例えば、合板が水平状態で搬送されるのであれば吸引具はその搬送面に対して上下方向の延長位置に設置されているものである。
【００１５】
また、この発明は、堆積状態から取り出された前記板状体の木質の溶融状態の樹脂成分が、板状体の表面上に冷却固化する温度まで低下したときに、板状体を順次別の堆積場所へ再び堆積させている。このとき、板状体（合板）の表面から樹脂成分が滲出していたとしても樹脂成分が冷却固化した状態であるので、堆積された合板間の樹脂成分による接着性は回避または低下される。
すなわち、一旦冷却固化した樹脂成分は合板がその温度以下に維持されている以上、再び溶融状態とならない。したがって、一旦別の堆積場所に堆積された堆積山の合板の表面に樹脂成分が冷却固化した状態で残存していたとしても、樹脂成分による接着性が回避または低下されているので、堆積山から合板を一枚ずつ取り出すことが可能となる。
【００１６】
本願発明者等は実験に伴う知見によって、合板表面から滲出する樹脂成分が冷却固化し始める温度をほぼ特定した。これは木材種によって相異することは当然であるが、概略的には合板の温度が摂氏８０度以下になった頃に散発的に樹脂成分が固化し始め、比較的樹脂成分が多量に滲出する上述した松系針葉樹の黒松、ラーチ等であっても概ね摂氏７０度以下まで冷却したときにほぼ冷却固化しており、この温度以下まで冷却したときに再び堆積させれば、堆積状態の合板は１枚ずつ取り出すことができる。
【発明を実施するための最良の形態】
【００１７】
以下、本発明の実施の形態について図面を参照して説明する。
図１は多段ホットプレス１と、このホットプレス１に板状体４（以下合板４ともいう）を送り込むローダ６と、このホットプレス１で加熱加圧された合板４を取り出すアンローダ７との関係を示しており、図２はこのアンローダ７から合板４を搬出する状態を示している。
通常、多段ホットプレス１は複数段の熱板２が図１に示すように水平状態に開放され、また閉鎖可能に支持されている。そして、水平状態に支持された各段の熱板２は下方に位置するシリンダのラム３によって上下方向へ昇降可能とされており、この熱板２の上に合板４を載せた状態で各段の開放空間が閉鎖するように上昇し、閉鎖時に各段の熱板２間に挟まれた合板４を加熱加圧している。
【００１８】
合板４はベニヤ単板５に接着剤を塗布して、図３に示すようにその繊維方向を平行に複数枚積層したもの（平行合板・単板積層材ともいう）や、図４に示すようにその繊維方向を直交させて複数枚積層したものがある。このように接着された合板４はベルトコンベヤなどによってローダ６へ運ばれて、このローダ６は多段ホットプレス１と同じ段数の棚が設けられており、運ばれた合板４は図１に示すようにこの棚の上に載せられる。
この多段ホットプレス１の挿入側に位置するローダ６の棚の上に載せられた合板４は、図１のローダ６に記載した矢印で示すように、プッシャーによってそれぞれ同じ高さの多段ホットプレス１の熱板２の上に一枚ずつ押し出されて挿入され、多段ホットプレス１は前記シリンダのラム３によって上昇して各段の熱板２の間で合板４を加熱加圧する。
【００１９】
そして、多段ホットプレス１の各段の熱板２は摂氏１００度から１３０度位に温度設定され、合板４を構成するベニヤ単板５に塗布された熱硬化性樹脂接着剤を加熱しながら加圧して接着している。この加熱加圧後の合板４は、多段ホットプレス１の前記シリンダのラム３が降下して各段の熱板２の間に開放空間ができると、多段ホットプレス１の熱板２の高さは多段ホットプレス１の取り出し側に位置するアンローダ７の棚の高さに一致しており、加熱加圧された合板４は図１の多段ホットプレス１に記載した矢印で示すように、その先端を保持されて多段ホットプレス１の各段の熱板２間から取り出されてアンローダ７の棚の上に引き出される。
【００２０】
このアンローダ７は図２に示すようにクロスバーなどを使った昇降機構によって上下動自在となっており、一方、図１に示すようにアンローダ７の棚にはベルトコンベヤ８のための隙間が設けられている。このため、アンローダ７の棚から加熱加圧された合板４を取り出すには、ベルトコンベヤ８をアンローダ７の一番下の棚よりも下方に位置した状態に配置してから、図２の矢印のようにアンローダ７を降下させれば、最下段の棚の上の合板４からベルトコンベヤ８の上に載せられて取り出すことができ、アンローダ７から取り出された合板４はベルトコンベヤ８上を堆積場所９まで搬送されて堆積される。
【００２１】
この搬送途上の合板４に対して実施例では湿潤状態とする機構が付加されており、合板４が水平状態で搬送される搬送途上を示す図２において、散水管１０はその搬送面に対して上下方向の延長位置でベルトコンベヤ８の搬送面に向かって敷設されており、散水管１０から合板４の表裏面に対して散水されると、合板４は表裏の両面が湿潤状態となる。また、散水に代替して噴出ノズルから水分を噴霧状態にして吹き付ける場合もある。
このように、湿潤状態にされた合板４はその後それぞれ所定の堆積場所９に一旦堆積され、この堆積状態のまま或る時間（任意時間）放置される。これによって各合板４は調湿されて平衡含水率化を図り、接着後の合板に反り、歪み等の不都合を解消することになる。
そして、この堆積場所９に堆積された合板４は任意時間が経過すれば、図５・図６に示すように堆積場所９から一枚ずつ取り出されてベルトコンベヤ８で搬送され、この搬送途中で合板４は表面から水分を放出してその温度を低下しながら、次の工程に向けて搬送されている。
【００２２】
前記多段ホットプレス１で合板４を加熱加圧する熱板２の温度は摂氏１００度乃至１３０度に設定されているが、堆積場所９に堆積される各合板４は、湿潤状態で摂氏１００度位の温度を保持したまま堆積されることになる。この合板４は木質より成る構成体であって、堆積場所９に堆積された合板４は加熱により木質の樹脂成分、いわゆる、ヤニがその表面から滲出する。
前記堆積場所９に堆積された状態の合板４の堆積枚数は通常１００枚以上であり、多段ホットプレス１によって加熱加圧された合板４は、堆積山１１の表層部位に相当する位置の合板４については放熱作用とともに水分が蒸散され、経時的変化に伴って各合板４の温度低下も観察されるが、堆積された合板４の中は高温度に維持されたままであり、樹脂成分の滲出が起こり易くなっている。
この合板４の表面から滲出する樹脂成分は、ベニヤ単板５を切削する木材種によって滲出度合いが相異しており、例えば、広葉樹に比して針葉樹は樹脂成分の滲出割合が多く、特に赤松、黒松、ラーチ等の松系針葉樹には樹脂成分の滲出が過多となる傾向である。
【００２３】
このように、堆積山１１の内部の合板４の表面温度は高温度に維持されて、木質系の樹脂成分が溶融して合板４の表面部分に滲出しているが、この樹脂成分は堆積山１１の内部の合板４の表面温度が或る温度よりも低下し、これに伴って溶融された樹脂成分が冷却すれば、溶融状体にある樹脂成分が固化することになり、この樹脂成分によって合板４同士が接着し、堆積山１１の最上部から合板４を一枚ずつ取り出すことが不可能となる。
この発明では湿潤状態を作り出す水分によって、合板４から樹脂成分が滲出しても樹脂成分が軟化して粘着力を低下させることができ、また、任意時間経過後にこの堆積場所９に堆積された合板４を一枚ずつ取り出して、搬送途中に表面から水分を放出する時に、樹脂成分も一緒に蒸散除去して、合板４同士の接着を回避することを可能としている。
【００２４】
従来、合板４の堆積場所９では、その合板４が冷却するまで放置されるものであるが、この発明の堆積場所９では合板４が冷却するまで放置されず、任意時間経過した時点で堆積場所９に堆積された合板４を、図５及び図６に示すように一旦堆積山１１から一枚ずつ取り出している。
この堆積山１１から合板４を取り出す時間は、多段ホットプレスによって加熱加圧後に、散水管１０によって散水されて湿潤状態で堆積されてから、合板４を構成する木材樹種の各種条件下によっても相異するが、概ね６０分以内が一つの目安となる。特に、針葉樹系の樹脂分が過多となる木材樹種より構成される合板４では、好適にはさらに短縮されて３０分位経過した時点に堆積山１１から取り出すこととする。
このように、堆積された状態でまだ合板４が所定の温度を維持している間であれば、堆積山１１に積み上げられた合板４は滲出した樹脂成分がやわらかく確実に一枚ずつ取り出しができるようになり、この時間を経過すれば、滲出した樹脂によって積み重ねられた合板４は、時々重合状態で取り出され、一枚ずつ取り出すことができなくなる。
【００２５】
一方、堆積山１１に堆積した合板４は、任意時間経過後に堆積状態から図５及び図６に示すように１枚ずつ取り出されており、ベルトコンベヤ８によって搬送されて温度を低下させてから再び別の堆積場所１２で堆積され、その後この堆積状態の合板４を必要に応じて次の工程に向けて１枚ずつ取り出している。
このようにまだ樹脂成分がやわらかく接着状態になっていないときに堆積山１１から取り出された合板４は、ベルトコンベヤ８によって搬送途中に周囲の低温度の空気に触れて温度を低下させ、滲出した樹脂成分の表面が固化を始めるから、その後、この合板４を別の堆積場所１２で堆積して、そのまま温度が低下しても、このときは堆積した合板４が接着状態となって一枚ずつ取り出すときに重合して取り出されるようなことはなく、確実に一枚ずつ取り出すことができるようになった。
【００２６】
また、一旦取り出してベルトコンベヤ８で搬送中の合板４の表面に対して送風させることによって、合板４の表面近傍に滞留する樹脂成分の蒸散を促進させる方法も好適な手段の一つである。具体的には、加熱加圧されて湿潤状態で堆積された堆積場所９から、図５に示すように適宜位置に設定された別の堆積場所１２まで合板４を搬送するときに、その搬送途上にファン１３をその搬送方向の線上に向かって複数個設置して送風するものである。また、好適には、ファン１３は搬送途上の合板４の表裏両面に亘って設置され、例えば、合板４が水平状態で搬送されるのであればファン１３はその搬送面に対して上下方向の延長位置に設置されて、その合板４の表裏両面から滲出して滞留している樹脂成分の蒸散を均等に促進するものである。
【００２７】
この他、図６に示すように一旦取り出した合板４の表面近傍に滞留する樹脂成分を吸引することによっても樹脂成分の除去を図ることも可能である。具体的には、加熱加圧されて、湿潤状態で堆積された堆積場所９から、適宜位置に設定された別の堆積場所１２まで合板４を搬送するときに、その搬送途上に吸引具１４を複数個設置して樹脂成分を吸引するものである。また、好適には、吸引具１４は搬送途上の合板４の表裏両面に亘って設置され、例えば、合板４が水平状態で搬送されるのであれば吸引具１４はその搬送面に対して上下方向の延長位置に設置されて、その合板４の表裏両面から滲出して滞留している樹脂成分の吸引を均等に促進するものであり、合板４の表面付近に蒸発した樹脂成分を無くすことができるから、樹脂成分の蒸散が促進できるようになった。
【００２８】
このように、ベルトコンベヤ８で合板４を堆積場所９から別の堆積場所１２へ搬送する途中に、ファン１３や吸引具１４を配置したから、合板４は水分と一緒に滲出した樹脂成分を表面から蒸発させて逸散できるようになり、樹脂成分はその表面の気化しやすい成分が急速になくなるから、短時間で樹脂成分が固化するようになり、かなり早いベルトコンベヤ８の搬送速度で、始めの堆積場所９から近い場所に設置した別の堆積場所１２に搬送する間において樹脂成分の固化が確実に進み、省スペースで効率よく合板４が堆積できるようになった。
【００２９】
そして、ファン１３や吸引具１４を使って合板４の表面に向けて強制的な空気の流通を形成させることは、合板４自体と滲出した樹脂成分との温度低下にも効果的であり、湿潤状態で堆積場所９に堆積された合板４が取り出され、その合板４の表面に滲出した木質の溶融状態の樹脂成分が、合板４の表面上に冷却固化する溶融されない温度まで低下させたときに、合板４を順次別の堆積場所１２に再び堆積させている。このとき、合板４の表面から樹脂成分が滲出していたとしても樹脂成分が冷却固化した状態であるので、堆積された合板４間の樹脂成分による接着性は回避または低下される。
すなわち、一旦冷却固化した樹脂成分は合板４がその温度以下に維持されている以上、再び溶融状態とならない。したがって、一旦別の堆積場所１２に堆積された堆積山１５の合板４の表面に樹脂成分が冷却固化した状態で残存していたとしても、樹脂成分による接着性が回避または低下されているので、堆積山１５から合板４を一枚ずつ取り出すことが可能となる。
【００３０】
そして、より具体的には、湿潤状態で堆積された合板４が堆積場所９から取り出され、その合板４はその温度が摂氏７０度以下まで冷却したときに、その合板４を再び別の堆積場所１２に堆積させるのであれば、この堆積場所１２に堆積された堆積山１５の合板４の表面に樹脂成分が残存していても、既に冷却固化した状態であるから樹脂成分による合板４同士の接着は発生せず、別の堆積場所１２の堆積山１５から合板４を、長時間経過した後でも一枚ずつ取り出すことが可能となった。
【００３１】
なお、上記の実施例はベルトコンベヤ８の上に水平状態で合板４を載せて搬送するものであるが、多段式ホットプレスには垂直状態に支持された各段の熱板が左右の何れかまたは両方に設置されたシリンダのラムによって左右方向へ移動可能とされ、閉鎖時に各段の熱板間によって合板を加熱加圧するものがあり、このような多段式ホットプレスを利用することもできる。
そして、ベニヤ単板を複数枚仮接着された合板は、垂直状態に保持されてローダに送り込まれ、このローダは垂直状態に支持された合板を垂直状態のホットプレスの格段の熱板の間に挿入し、ホットプレスは垂直状態の合板を加熱加圧して強固に接着することができる。その後、シリンダのラムが移動して各段の熱板の間に開放空間をつくり、垂直状態の合板はそのままアンローダに送られて、別途垂直に合板を保持する搬送手段によって湿潤状態とされながら堆積場所に搬送される。
このように合板は垂直状態で搬送されるから散水管１０はその搬送面に対して左右方向の延長位置に設置され、また、堆積された合板が別の堆積場所に搬送されるときに、ファン１３や吸引具１４がその搬送面に対して左右方向の延長位置に設置されている。
【００３２】
本発明の効果を確認するために、以下の各種実験を行った。
（実験例１）
ラーチ材種の針葉樹原木をベニヤレースによって回転切削して縦３尺×横１０尺のベニヤ単板５を得た。これらベニヤ単板５を上下に隣接するもの同士の繊維方向を直交させて、間に熱硬化性樹脂接着剤を塗布して３枚積層して仮接着した合板素材を得た。この仮接着した３層の合板素材を、摂氏１１５度に加熱保持された多段ホットプレス１の各段の熱板２の間にて加熱加圧して３尺×１０尺、厚さ９ミリの合板４を得た。
【００３３】
この合板４を多段ホットプレス１の取り出し側に位置するアンローダ７より各段の熱板２の間から取り出して、ベルトコンベヤ８上を搬送する間に合板４の面に散水して堆積場所９で堆積して８時間放置した。このとき堆積山１１における合板４の枚数は１３４枚であった。
そして、この堆積山１１の最上部から１枚ずつ順次合板４を取り出し、ダブルソーの縦切り機によってまずその長手方向の両側縁部を鋸断し、次いで、横切り機によって長手方向と直交する両側縁部を鋸断した。このとき、堆積された合板４から樹脂成分が滲出して上下に位置する合板４が接着して１枚ずつ分離不能であったもの、またその分離不能であった堆積位置は表１に示すとおりであった。
【００３４】
【表１】
2006321128.tif 000003
【００３５】
なお、表１中の○印は堆積山１１から取り出し可能であった合板４であり、●印は堆積山１１から分離不能であった合板４である。また、表１中の番号は堆積山１１に堆積された合板４に対してその上部から連続して付したものである。
【００３６】
次に、この合板４を多段ホットプレス１の取り出し側に位置するアンローダ７より各段の熱板２の間から取り出して、ベルトコンベヤ８上を搬送する間に合板４面に散水して堆積場所９で一旦堆積した。このときの堆積山１１における合板４の枚数は１１６枚であった。
そして、堆積してから２０分経過後に、この堆積山１１から合板４を１枚ずつ取り出してファン１３によってその両面に亘って送風しながら別の堆積場所１２まで搬送し、再び堆積した。この取り出してから再び堆積する、いわゆる積み替えの所要時間は１枚当たりそれぞれ８秒であった。
【００３７】
このように別の堆積場所１２で再び堆積した合板４はそのまま８時間放置した。その後別の堆積場所１２の堆積山１５から１枚ずつその最上部から順次合板４を取り出し、ダブルソーの縦切り機によってまずその長手方向の両側縁部を鋸断し、次いで、横切り機によって長手方向と直交する両側縁部を鋸断した。
このとき、堆積された合板４間の樹脂成分による接着性は積み替えによって回避されて分離不能なものはなくなっており、それぞれの合板４の堆積位置と合板自体の温度は表２に示すとおりであった。
【００３８】
【表２】
2006321128.tif 000004
【００３９】
なお、表２中の○印は堆積山１５から取り出し可能であった合板４であり、表２中の番号は堆積山１５に堆積された合板４に対してその上部から連続して付したものである。また、温度は堆積状態の各合板４の表面温度を測定したものである。
【００４０】
次に、この合板４を多段ホットプレス１の取り出し側に位置するアンローダ７より各段の熱板２の間から取り出して、ベルトコンベヤ８上を搬送する間に合板４面に散水して堆積場所９で一旦堆積した。このときの堆積山１１における合板４の枚数は１５３枚であった。
そして、堆積してから３０分経過後に、この堆積山１１から合板４を１枚ずつ取り出してファン１３によってその両面に亘って送風しながら別の堆積場所１２まで搬送し、再び堆積した。この取り出してから再び堆積する、いわゆる積み替えの所要時間は１枚当たりそれぞれ１２秒であった。
【００４１】
このように別の堆積場所１２で再び堆積した合板４はそのまま８時間放置した。その後この別の堆積場所１２の堆積山１５から１枚ずつその最上部から順次合板４を取り出し、ダブルソーの縦切り機によってまずその長手方向の両側縁部を鋸断し、次いで、横切り機によって長手方向と直交する両側縁部を鋸断した。
このとき、堆積された合板４間の樹脂成分による接着性は積み替えによって回避されて分離不能なものはなくなっており、それぞれの合板４の堆積位置と合板自体の温度は表３に示すとおりであった。
【００４２】
【表３】
2006321128.tif 000005
【００４３】
なお、表３中の○印は堆積山１５から取り出し可能であった合板４であり、表３中の番号は堆積山１５に堆積された合板４に対してその上部から連続して付したものである。また、温度は堆積状態の各合板４の表面温度を測定したものである。
【００４４】
表１によれば１３４枚中２９枚の合板４について樹脂成分が滲出して上下に位置する合板４が接着して１枚ずつ分離不能であった。これに対して表２、表３に示された結果によれば堆積された合板４の間の樹脂成分による接着性は回避されている。すなわち、散水後に一旦堆積された合板４を或る時間経過後に、１枚ずつ取り出してファン１３によってその両面に亘って送風することにより、その表面近傍に滞留する樹脂成分が蒸散することを促進させている。この結果により、散水後に一旦堆積された合板４を或る時間経過後に１枚ずつ取り出す、いわゆる積み替えて堆積させることが、樹脂成分の蒸散には有効であることが確認できる。
【００４５】
（実験例２）
次に、実験例１と同様の手法によってラーチ材種の針葉樹原木をベニヤレースによって回転切削して縦３尺×横６尺のベニヤ単板５を得た。これらベニヤ単板５を上下に隣接するもの同士の繊維方向を直交させて、間に熱硬化性樹脂接着剤を塗布して５枚積層して仮接着した合板素材を得た。この仮接着した５層の合板素材を、摂氏１１５度に加熱保持された多段ホットプレス１の各段の熱板２の間にて加熱加圧して３尺×６尺、厚さ１２ミリの合板４を得た。
【００４６】
この合板４を多段ホットプレス１の取り出し側に位置するアンローダ７より各段の熱板２の間から取り出して、ベルトコンベヤ８上を搬送する間に合板４の面に散水して堆積場所９で一旦堆積した。
そして、堆積してから或る時間経過後に、この堆積山１１の最上部から合板４を１枚ずつ取り出し、堆積された合板４から樹脂成分が滲出して上下に隣接する合板４に接着する枚数を測定した。これら堆積時間は５分、１０分、２０分、３０分、４５分とした。各堆積時間において、堆積された合板４から樹脂成分が滲出して上下に位置する合板４が接着して１枚ずつ分離不能であったものを測定した。
【００４７】
また同様に、各堆積時間経過後、上述の実施例１のように堆積山１１から合板４を１枚ずつ取り出してファン１３によってその両面に亘って送風しながら別の堆積場所１２まで搬送し、再び堆積した。次いで、この堆積山１５の最上部から１枚ずつ順次合板４を取り出し、ダブルソーの縦切り機によってまずその長手方向の両側縁部を鋸断し、横切り機によって長手方向と直交する両側縁部を鋸断した。このとき、堆積された合板４から樹脂成分が滲出して上下に位置する合板４が接着して１枚ずつ分離不能であったものを上述の各堆積時間毎に表４に示した。
【００４８】
【表４】
2006321128.tif 000006
【００４９】
なお、表４中の○印・△印・×印は堆積山１１から合板４の取り出し状態を示すものである。すなわち、○印は取り出し状態が良好なもの、△印は概ね良好に取り出し可能であるが多少分離し難い状態のもの、×印は分離不能な合板４が存在したものをそれぞれ表している。
【００５０】
上記表４の測定結果から、合板４の面に散水して堆積場所１１で一旦堆積し、３０分経過後にこの堆積山１１から合板４を１枚ずつ取り出す場合に極めて良好な取り出し状態となることが判明した。この結果については上述の表３の結果からも確認されている。また、合板４の面に散水して堆積場所１１で一旦堆積し、３０分経過後にこの堆積山１１から合板４を１枚ずつ取り出す場合にも同様であり、上述の表２の結果からも確認されている。
【００５１】
また、合板４を一旦堆積してから５分経過した後に取り出した場合には、その取り出しには支障がないものの、一旦堆積後にダブルソーへの供給に際して取り出す場合に分離不能となる頻度が高くなる傾向にある。しかしながら、表１に示したように積み替えをしなかった合板４の分離不能となる頻度に比しては半減している。すなわち、この数値からも明らかなように積み替えをすることによって、樹脂成分が冷却固化する以前に合板４の表面から水分と共に樹脂成分を蒸散除去させていることに起因している。
【００５２】
本発明は、その根本的技術的思想を踏襲し、発明の効果を著しく損なわない限度において、前記の実施態様の一部を変更して実施でき、それらの変更態様も当然に本発明の技術的範囲に包含される。
【図面の簡単な説明】
【００５３】
【図１】多段ホットプレスと、このホットプレスに合板を送り込むローダと、ホットプレスから合板を取り出すアンローダを示す説明図。
【図２】本発明方法の一実施例を模式的に示すアンローダから取り出した合板を堆積する説明図。
【図３】繊維方向を平行として加熱加圧される平行合板の斜視図。
【図４】繊維方向を直交させて加熱加圧される合板の斜視図。
【図５】本発明方法の一実施例を模式的に示し合板の積み替え時の説明図。
【図６】本発明方法の一実施例を模式的に示し合板の他の積み替え時の説明図。
【符号の説明】
【００５４】
１    多段ホットプレス
２    ホットプレスの熱板
３    ホットプレスのシリンダのラム
４    合板（板状体）
５    ベニヤ単板
６    合板を送り込むローダ
７    合板を取り出すアンローダ
８    ベルトコンベヤ
９    堆積場所
１０    散水管
１１    合板の堆積山
１２    別の堆積場所
１３    ファン
１４    吸引具
１５    別の堆積場所における合板の堆積山
【図１】
2006321128.tif 000007
【図２】
2006321128.tif 000008
【図３】
2006321128.tif 000009
【図４】
2006321128.tif 000010
【図５】
2006321128.tif 000011
【図６】
2006321128.tif 000012